ЛИТИЕВО-СИЛИКАТНЫЕ СТЕКЛОКЕРАМИКА И СТЕКЛО С ОКСИДОМ ШЕСТИВАЛЕНТНОГО МЕТАЛЛА

3
3
1. Литиево-силикатная стеклокерамика, включающая в себя оксид шестивалентного металла, выбранный из MoO, WO и смесей таковых.
2
2. Стеклокерамика по п. 1, за исключением литиево-дисиликатной стеклокерамики, которая включает, по меньшей мере, 6,1 мас.% ZrO.
3. Стеклокерамика по п. 1 или 2, за исключением литиево-дисиликатной стеклокерамики, которая включает, по меньшей мере, 8,5 мас.% оксида переходного металла, выбранного из группы, состоящей из оксидов иттрия, оксидов переходных металлов, имеющих атомный номер 41-79, и смесей этих оксидов.
2
2
4. Стеклокерамика по п. 1 или 2, которая включает менее 2,0, в частности менее 0,5 мас.%, предпочтительно менее 0,1 мас.% КО, и наиболее предпочтительно являющаяся, по существу, свободной от КО.
5. Стеклокерамика по п. 1 или 2, которая включает в себя менее 1,0, в частности менее 0,5 и предпочтительно менее 0,1 мас.% оксида дополнительного щелочного металла и особенно предпочтительно является, по существу, свободной от такового.
6. Стеклокерамика по п. 1 или 2, которая включает в себя оксид шестивалентного металла или смесь таковых в количестве 0,1-8,4, в частности 0,1-8,0, предпочтительно 1,5-8,0 и наиболее предпочтительно 2,0-5,0 мас.%.
7. Стеклокерамика по п. 1 или 2, которая содержит метасиликат лития в качестве основной кристаллической фазы и, в
частности, содержит более 5 об.%, предпочтительно более 10 об.% и особенно предпочтительно более 15 об.% кристаллов метасиликата лития.
8. Стеклокерамика по п. 1 или 2, которая содержит дисиликат лития в качестве основной кристаллической фазы и, в частности, содержит более 10 об.%, предпочтительно более 20 об.% и особенно предпочтительно более 30 об.% кристаллов дисиликата лития.
2
9. Стеклокерамика по п. 1 или 2, которая включает в себя 60,0-85,0, в частности 65,0-80,0 и предпочтительно 69,0-77,0 мас.% SiO.
2
10. Стеклокерамика по п. 1 или 2, которая включает в себя 12,0-20,0 и, в частности, 15,0-17,0 мас.% LiO.
2
5
11. Стеклокерамика по п. 1 или 2, которая включает в себя 0-10,0, в частности 2,0-9,0 и предпочтительно 3,0-7,5 мас.% РО.
12. Стеклокерамика по п. 1 или 2, которая в себя, по меньшей мере, один и предпочтительно все следующие компоненты:
Компонент
Мас.%
SiO<sub>2</sub>
69,0-77,0
Li<sub>2</sub>O
12,0-20,0
Оксид двухвалентного металла или смеси
2,0-5,0
Р<sub>2</sub>О<sub>5</sub>
0-7,0, в частности 3,0-7,0
Al<sub>2</sub>O<sub>3</sub>
0-6,0, в частности 3,0-6,0
IC
·
0,5
·
0,5
13. Литиево-силикатная стеклокерамика по п. 1 или 2, которая включает в себя дисиликат лития в качестве основной кристаллической фазы и обладает, в частности, вязкостью разрушения, измеренной как значение K, по меньшей мере, в 1,5 МПам, и, в частности, более чем примерно 1,8 МПам.
2
2
14. Литиево-силикатная стеклокерамика по п. 1 или 2, которая включает в себя SiO и LiO в мольном соотношении 1,7-3,1 и, в частности, 1,8-3,0 или в мольном соотношении, по меньшей мере, в 2,2, в частности 2,3-2,5 и в предпочтительно примерно 2,4.
15. Стеклокерамика по п. 1 или 2, при этом стеклокерамика присутствует в форме порошка, гранулята, заготовки или материала для реставрации зубов.
16. Исходное стекло, которое включает в себя компоненты стеклокерамики по одному из пп. 1-6, 9-12 или 14.
17. Литиево-силикатное стекло с зародышами, которые являются пригодными для формирования кристаллов метасиликата лития и/или дисиликата лития, при этом стекло включает в себя компоненты стеклокерамики по одному из пп. 1-6, 9-12 или 14.
18. Стекло по пп. 16 или 17, при этом стекло присутствует в форме порошка, гранулята, заготовки или материала для реставрации зубов.
19. Способ изготовления стеклокерамики по одному из пп. 1-15 или стекла по п. 17 или 18, в котором исходное стекло по п. 16 или 18, стекло с зародышами по п. 17 или 18 или стеклокерамику с метасиликатом лития в качестве основной кристаллической фазы по пп. 7, 9-15 подвергают, по меньшей мере, одной термической обработке в диапазоне 450-950°C и, в частности, 450-750 и предпочтительно 480-750°C.
20. Способ по п. 19, в котором
(а) исходное стекло подвергают термической обработке при температуре в 480-500°C для формирования стекла с зародышами, и
(b) стекло с зародышами подвергают термической обработке при температуре в 520-750°C для формирования стеклокерамики с дисиликатом лития в качестве основной кристаллической фазы.
21. Применение стеклокерамики по одному из пп. 1-15 или стекла по одному из пп. 16-18 в качестве стоматологического материала и, в частности, для покрытия материалов для реставрации зубов и предпочтительно для изготовления материалов для реставрации зубов.
22. Применение для изготовления материалов для реставрации зубов по п. 21, в котором стеклокерамику или стекло формуют в желаемый материал для реставрации зубов, в частности мост, вкладку, наружную вкладку, абатмент, винир, опорную коронку, коронку или гильзу.